Стекло
GLASS

Изобретение относится к производству стекол, которые могут быть использованы, например, для изготовления плафонов люстр.
2
2
3
Известно стекло, содержащее следующие компоненты, мас. %: SiO 55,0-70,0; AlO 7,0-15,0; CdO 15,0-30,0 [1]. Температура варки такого стекла составляет 1650-1750°С.
Задачей изобретения является снижение температуры варки стекла.
2
2
3
2
2
2
2
2
2
3
2
2
2
2
Технический результат достигается тем, что стекло, включающее SiO, AlO, CdO, дополнительно содержит SnO и один оксид из группы LiO, NaO, KO при следующем соотношении компонентов, мас. %: SiO 30,0-35,0; AlO 1,0-2,0; CdO 37,0-40,0; SnO 2,0-2,8; один оксид из группы LiO, NaO, KO 24,2-26,0.
В таблице приведены составы предложенного стекла.
Предложенное стекло может быть сварено при температуре 1350±50°C.
Источники информации
1. SU 629175, С03С 3/085, 1978.